(57)【特許請求の範囲】
【請求項１】
緻密電解質層形成用シートを作製する工程と、
多孔電解質層形成用シートを作製する工程と、
前記緻密電解質層形成用シートと前記多孔電解質層形成用シートとを重ね合わせてシート積層体を形成する工程と、
前記シート積層体を焼成する工程とを含み、
前記多孔電解質層形成用シートは、熱処理することによって焼結を進行させた粉末を、前記緻密電解質層形成用シートよりも多く含み、
前記緻密電解質層形成用シートは、Ｌａ1-x1（Ａ１）x1Ｇａ1-y1-z1Ｍｇy1（Ｂ１）z1Ｏ3-d1（ただし、０≦ｘ１≦０．２、０．０５≦ｙ１≦０．２５、０≦ｚ１≦０．１、０．０５≦ｙ１＋ｚ１≦０．３、−０．０２５≦ｄ１≦０．２５）の式で表わされる金属酸化物を主成分として含み、
前記多孔電解質層形成用シートは、Ｌａ1-x2（Ａ２）x2Ｇａ1-y2-z2Ｍｇy2（Ｂ２）z2Ｏ3-d2（ただし、０≦ｘ２≦０．２、０．０５≦ｙ２≦０．２５、０≦ｚ２≦０．１、０．０５≦ｙ２＋ｚ２≦０．３、−０．０２５≦ｄ２≦０．２５）の式で表わされる金属酸化物を主成分として含んでおり、
Ａ１およびＡ２はそれぞれ独立に、Ｂａ、ＳｒおよびＣａからなる群から選択される少なくとも１種のアルカリ土類金属を示し、
Ｂ１およびＢ２はそれぞれ独立に、Ｆｅ、ＣｏおよびＭｎからなる群から選択される少なくとも１種の遷移金属を示している、複合基板の製造方法。
【請求項２】
緻密電解質層形成用シートを作製する工程と、
多孔電解質層形成用シートを作製する工程と、
前記緻密電解質層形成用シートと前記多孔電解質層形成用シートとを重ね合わせてシート積層体を形成する工程と、
前記シート積層体を焼成することによって複合基板を作製する工程と、
前記複合基板に電極を形成する工程と、を含み、
前記多孔電解質層形成用シートは、熱処理することによって焼結を進行させた粉末を、前記緻密電解質層形成用シートよりも多く含み、
前記緻密電解質層形成用シートは、Ｌａ1-x1（Ａ１）x1Ｇａ1-y1-z1Ｍｇy1（Ｂ１）z1Ｏ3-d1（ただし、０≦ｘ１≦０．２、０．０５≦ｙ１≦０．２５、０≦ｚ１≦０．１、０．０５≦ｙ１＋ｚ１≦０．３、−０．０２５≦ｄ１≦０．２５）の式で表わされる金属酸化物を主成分として含み、
前記多孔電解質層形成用シートは、Ｌａ1-x2（Ａ２）x2Ｇａ1-y2-z2Ｍｇy2（Ｂ２）z2Ｏ3-d2（ただし、０≦ｘ２≦０．２、０．０５≦ｙ２≦０．２５、０≦ｚ２≦０．１、０．０５≦ｙ２＋ｚ２≦０．３、−０．０２５≦ｄ２≦０．２５）の式で表わされる金属酸化物を主成分として含んでおり、
Ａ１およびＡ２はそれぞれ独立に、Ｂａ、ＳｒおよびＣａからなる群から選択される少なくとも１種のアルカリ土類金属を示し、
Ｂ１およびＢ２はそれぞれ独立に、Ｆｅ、ＣｏおよびＭｎからなる群から選択される少なくとも１種の遷移金属を示している、固体酸化物形燃料電池セルの製造方法。
【請求項３】
前記電極を形成する工程は、前記複合基板に燃料極を形成する工程を含む、請求項２に記載の固体酸化物形燃料電池セルの製造方法。
【発明の詳細な説明】
【技術分野】
【０００１】
本発明は、複合基板の製造方法および固体酸化物形燃料電池セルの製造方法に関する。
【背景技術】
【０００２】
近年、環境問題および資源問題などに起因して、クリーンなエネルギ源が求められている。そのようなエネルギ源としては、たとえば燃料電池が期待されている。燃料電池は、燃料を電気化学的に酸化することによって、燃焼によって生じるはずのエネルギを熱エネルギとしてではなく電気エネルギとして取り出すことに特徴がある。
【０００３】
このような燃料電池の中でも固体酸化物形燃料電池は、約１０００℃という極めて高温で作動させるものであるため、たとえば排熱を有効利用できるなどの利点を有している。
【０００４】
図７に、従来の固体酸化物形燃料電池に用いられる固体酸化物形燃料電池セルの一例の模式的な構成図を示す。ここで、固体酸化物形燃料電池セル１００は、酸化物イオン伝導体である緻密電解質層１１２の両側にそれぞれ空気極１１４および燃料極１１３を配置してなる構造を有している。そして、空気極１１４側に酸素または空気を導入し、燃料極１１３側に水素を導入して、約１０００℃で固体酸化物形燃料電池セル１００を作動させる。
【０００５】
すると、空気極１１４では（１／２）Ｏ2＋２ｅ-→Ｏ2-の反応によって酸化物イオン（Ｏ2-）が生じ、酸化物イオン（Ｏ2-）は緻密電解質層１１２を伝導して燃料極１１３に向かって移動する。そして、酸化物イオン（Ｏ2-）が燃料極１１３に到達すると、Ｈ2＋Ｏ2-→Ｈ2Ｏ＋２ｅ-の反応によって電子（ｅ-）が放出されて水（Ｈ2Ｏ）が生じ、電子（ｅ-）は外部回路を通って空気極１１４に流れる。
【０００６】
ここで、従来の固体酸化物形燃料電池セル１００において、緻密電解質層１１２は、その両側に流れているガス同士が接触しないような構成とする必要があるために緻密な電解質セラミックから構成されている。一般に、緻密な電解質セラミックは機械的強度が大きいことから、従来の固体酸化物形燃料電池セル１００は、緻密電解質層１１２で固体酸化物形燃料電池セルの強度を保つ電解質支持構造の固体酸化物形燃料電池セルとされていることが多い。
【０００７】
図８に、図７に示す従来の固体酸化物形燃料電池セル１００の等価電気回路図を示す。図８に示すように、従来の固体酸化物形燃料電池セル１００に発生する電圧Ｖcellは、起電力Ｅ0（空気中の酸素のポテンシャルと燃料中の酸素のポテンシャルとの差）から空気極１１４の過電圧（ηc）と緻密電解質層１１２の抵抗に起因する電圧（ｉＲel）と燃料極１１３の過電圧（ηa）とをそれぞれ差し引いたものに相当する。
【０００８】
ここで、緻密電解質層１１２の抵抗に起因する電圧（ｉＲel）は電流ｉに比例して大きくなるが、空気極１１４の過電圧（ηc）および燃料極１１３の過電圧（ηa）はそれぞれ電流ｉの対数（ｌｏｇｉ）に比例して大きくなる。したがって、固体酸化物形燃料電池セル１００においては、発電時の電流密度が高くなるにつれて緻密電解質層１１２の抵抗成分により電圧Ｖcellが低下する割合が増加することになる。
【０００９】
そこで、たとえば図９に示すように、緻密電解質層１１２を薄く形成する一方で、燃料極１１３で固体酸化物形燃料電池セルの強度を保つ燃料極支持構造の固体酸化物形燃料電池セル１０１も作製されている（たとえば、非特許文献１〜３参照）。
【００１０】
このような燃料極支持構造の固体酸化物形燃料電池セル１０１は、以下のようにして作製される。まず、図１０（ａ）の模式的斜視図に示すように、緻密電解質層用セラミック粉末とバインダー等とを混合してテープ状に成形した緻密電解質層形成用シート１１２ａと、燃料極用セラミック粉末とバインダー等とを混合してテープ状に成形した燃料極形成用シート１１３ａとを重ね合わせる。
【００１１】
次に、緻密電解質層形成用シート１１２ａと燃料極形成用シート１１３ａとを重ね合わせた積層体を焼成することによって緻密電解質層形成用シート１１２ａおよび燃料極形成用シート１１３ａを共焼結して、図１０（ｂ）の模式的斜視図に示す構成の複合基板１１０を形成する。ここで、複合基板１１０は、多孔の電解質セラミックから形成された厚みのある燃料極１１３上に緻密な電解質セラミックから形成された薄い緻密電解質層１１２が接合された構成を有している。
【００１２】
その後、図１０（ｃ）の模式的斜視図に示すように、複合基板１１０の緻密電解質層１１２側の表面に空気極１１４を形成することによって、燃料極支持構造の固体酸化物形燃料電池セル１０１が形成される。
【００１３】
上記のような燃料極支持構造の固体酸化物形燃料電池セル１０１の緻密電解質層１１２としてはイットリア安定化ジルコニア（ＹＳＺ）などのジルコニア系の電解質セラミックが用いられ、燃料極１１３としてはＮｉＯが用いられることが多い。
【００１４】
一方、近年では、ランタンガレート（ＬＳＧＭ）系の電解質セラミックが発見されており、このＬＳＧＭ系の電解質セラミックは、８００℃以下の中温領域でＹＳＺの数倍という良好な酸化物イオン伝導性を示すことが報告されている（たとえば、非特許文献４参照）。
【００１５】
また、ＬＳＧＭ系の電解質セラミックから形成された緻密電解質層を用いた場合には、８００℃以下で非常に高い出力の固体酸化物形燃料電池セルが得られることも報告されている（たとえば、非特許文献５参照）。
【００１６】
また、ＬＳＧＭ系の電解質セラミックから形成された薄い緻密電解質層を用いた燃料極支持構造の固体酸化物形燃料電池セルは極めて良好な特性を示すことが期待されている（たとえば、非特許文献６参照）。
【先行技術文献】
【非特許文献】
【００１７】
【非特許文献１】Subhasish Mukerjee et al., “Solid Oxide Fuel Cell Development:Latest Results”, ECS Transactions, Vol.7, No.1, 2007, pp.59-65
【非特許文献２】M.Lang et al., “Characterization of SOFC Short Stacks and Stacks for Mobile Applications”, ECS Transactions, Vol.7, No.1, 2007, pp.85-94
【非特許文献３】E.Tang et al., “THE STATUS OF SOFC DEVELOPMENT AT VERSA POWER SYSTEMS”, Electrochemical Society Proceedings Volume 2005-07, pp.89-97
【非特許文献４】石原  達己、「ペロブスカイト系酸化物イオン伝導体」、セラミックデータブック’９８、工学製品技術協会編、１９９８年、ｐ．５０-５３
【非特許文献５】Jun Akikusa et al., “SOFC Module and System Development by Means of Sealless Metallic Separators with Lanthanum Gallate Electrolyte”, Journal of The Electrochemical Society, 153(3), 2006, pp.A589-A594
【非特許文献６】Yuanbo Lin et al., “Co-Firing of Anode-Supported SOFCs withThin La0.9Sr0.1Ga0.8Mg0.2O3-δElectrolytes”, Electrochemical and Solid-State Letters, 9(6), 2006, pp.A285-A288
【発明の概要】
【発明が解決しようとする課題】
【００１８】
燃料極支持構造の固体酸化物形燃料電池セルを作製するためには、上述したように、緻密電解質層用セラミック粉末とバインダー等とを混合してテープ状に成形した緻密電解質層形成用シートと、燃料極用セラミック粉末とバインダー等とを混合してテープ状に成形した燃料極形成用シートとを重ね合わせて同時に焼成するという共焼結という手法が用いられる。
【００１９】
たとえば、従来のように、ＹＳＺからなる緻密電解質層用セラミック粉末を用いて形成された緻密電解質層形成用シートと、ＮｉＯを含む燃料極用セラミック粉末を用いて形成された燃料極形成用シートとを共焼結した場合には、これらのシートが反応して別の相が形成されることはなかった。
【００２０】
しかしながら、ＬＳＧＭ系の緻密電解質層用セラミック粉末を有する緻密電解質層形成用シートと、ＮｉＯを含む燃料極用セラミック粉末を有する燃料極形成用シートとを共焼結して燃料極支持構造の固体酸化物形燃料電池セルを作製した場合に、１３５０℃以上という高温で共焼結を行なったときにはＬａＮｉＯ3やＬａ2ＮｉＯ4などの高抵抗相が形成されてほとんど発電しないという問題があり、１３５０℃未満の低温で共焼結を行なったときには緻密電解質層が緻密にならないという問題があった。
【００２１】
また、非特許文献６には、高抵抗相の形成を抑制するため、緻密電解質層と燃料極との間に中間層を挿入することによって、緻密電解質層と燃料極とが直接反応するのを抑制する方法が記載されている。
【００２２】
しかしながら、この非特許文献６の方法においても、実際には燃料極中のＮｉの一部が緻密電解質層の内部に拡散していることから、本来期待されるレベルの固体酸化物形燃料電池セルの特性が得られていない。
【００２３】
また、ＬＳＧＭ系以外のＹＳＺ等の電解質セラミックから形成された緻密電解質層を用いた固体酸化物形燃料電池セルについてもさらなる特性の向上が求められている。
【００２４】
上記の事情に鑑みて、本発明の目的は、緻密電解質層を薄く形成することができるとともに固体酸化物形燃料電池の特性も向上させることができる複合基板の製造方法および固体酸化物形燃料電池セルの製造方法を提供することにある。
【課題を解決するための手段】
【００２５】
本発明は、緻密電解質層形成用シートを作製する工程と、多孔電解質層形成用シートを作製する工程と、緻密電解質層形成用シートと多孔電解質層形成用シートとを重ね合わせてシート積層体を形成する工程と、シート積層体を焼成する工程とを含み、多孔電解質層形成用シートは、熱処理することによって焼結を進行させた粉末を、緻密電解質層形成用シートよりも多く含み、緻密電解質層形成用シートは、Ｌａ1-x1（Ａ１）x1Ｇａ1-y1-z1Ｍｇy1（Ｂ１）z1Ｏ3-d1（ただし、０≦ｘ１≦０．２、０．０５≦ｙ１≦０．２５、０≦ｚ１≦０．１、０．０５≦ｙ１＋ｚ１≦０．３、−０．０２５≦ｄ１≦０．２５）の式で表わされる金属酸化物を主成分として含み、多孔電解質層形成用シートは、Ｌａ1-x2（Ａ２）x2Ｇａ1-y2-z2Ｍｇy2（Ｂ２）z2Ｏ3-d2（ただし、０≦ｘ２≦０．２、０．０５≦ｙ２≦０．２５、０≦ｚ２≦０．１、０．０５≦ｙ２＋ｚ２≦０．３、−０．０２５≦ｄ２≦０．２５）の式で表わされる金属酸化物を主成分として含んでおり、Ａ１およびＡ２はそれぞれ独立に、Ｂａ、ＳｒおよびＣａからなる群から選択される少なくとも１種のアルカリ土類金属を示し、Ｂ１およびＢ２はそれぞれ独立に、Ｆｅ、ＣｏおよびＭｎからなる群から選択される少なくとも１種の遷移金属を示している複合基板の製造方法である。
【００２７】
また、本発明は、緻密電解質層形成用シートを作製する工程と、多孔電解質層形成用シートを作製する工程と、緻密電解質層形成用シートと多孔電解質層形成用シートとを重ね合わせてシート積層体を形成する工程と、シート積層体を焼成することによって複合基板を作製する工程と、複合基板に電極を形成する工程と、を含み、多孔電解質層形成用シートは、熱処理することによって焼結を進行させた粉末を、緻密電解質層形成用シートよりも多く含み、緻密電解質層形成用シートは、Ｌａ1-x1（Ａ１）x1Ｇａ1-y1-z1Ｍｇy1（Ｂ１）z1Ｏ3-d1（ただし、０≦ｘ１≦０．２、０．０５≦ｙ１≦０．２５、０≦ｚ１≦０．１、０．０５≦ｙ１＋ｚ１≦０．３、−０．０２５≦ｄ１≦０．２５）の式で表わされる金属酸化物を主成分として含み、多孔電解質層形成用シートは、Ｌａ1-x2（Ａ２）x2Ｇａ1-y2-z2Ｍｇy2（Ｂ２）z2Ｏ3-d2（ただし、０≦ｘ２≦０．２、０．０５≦ｙ２≦０．２５、０≦ｚ２≦０．１、０．０５≦ｙ２＋ｚ２≦０．３、−０．０２５≦ｄ２≦０．２５）の式で表わされる金属酸化物を主成分として含んでおり、Ａ１およびＡ２はそれぞれ独立に、Ｂａ、ＳｒおよびＣａからなる群から選択される少なくとも１種のアルカリ土類金属を示し、Ｂ１およびＢ２はそれぞれ独立に、Ｆｅ、ＣｏおよびＭｎからなる群から選択される少なくとも１種の遷移金属を示している固体酸化物形燃料電池セルの製造方法である。
【００２８】
また、本発明の固体酸化物形燃料電池セルの製造方法は、複合基板に燃料極を形成する工程を含むことが好ましい。
【００２９】
なお、本発明において、「主成分」とは、５０質量％以上を占める成分のことを意味する。
【発明の効果】
【００３０】
本発明によれば、緻密電解質層を薄く形成することができるとともに固体酸化物形燃料電池の特性も向上させることができる複合基板の製造方法および固体酸化物形燃料電池セルの製造方法を提供することができる。
【図面の簡単な説明】
【００３１】
【図１】本発明の複合基板の一例の模式的な断面図である。
【図２】図１に示す複合基板を用いて作製した本発明の固体酸化物形燃料電池セルの一例の模式的な断面図である。
【図３】（ａ）〜（ｄ）は、図２に示す固体酸化物形燃料電池セルの製造方法の一例を図解する模式的な斜視図である。
【図４】（ａ）〜（ｄ）は、金属酸化物の粉末の理想的な焼結過程を図解する模式的な拡大平面図である。
【図５】燃料極形成前の実施例１の複合基板のＳＥＭ写真である。
【図６】燃料極形成後の実施例１の複合基板のＳＥＭ写真である。
【図７】従来の固体酸化物形燃料電池セルの一例の模式的な構成図である。
【図８】図７に示す従来の固体酸化物形燃料電池セルの等価電気回路図である。
【図９】従来の固体酸化物形燃料電池セルの他の一例の模式的な構成図である。
【図１０】（ａ）〜（ｃ）は、図９に示す固体酸化物形燃料電池セルの製造方法の一例を図解する模式的な斜視図である。
【発明を実施するための形態】
【００３２】
以下、本発明の実施の形態について説明する。なお、本発明の図面において、同一の参照符号は、同一部分または相当部分を表わすものとする。
【００３３】
図１に、本発明の複合基板の一例の模式的な断面図を示す。図１に示す複合基板１は、多孔電解質層１１と緻密電解質層１２とが接合された構成を有している。ここで、多孔電解質層１１は、気孔率が６％よりも大きい電解質層であり、緻密電解質層１２は、気孔率が６％以下の電解質層である。なお、本発明において、気孔率は下記の式（１）により求められる。また、下記の式（１）において、相対密度（％）は、従来から公知の方法により求めることができる。
【００３４】
気孔率（％）＝１００（％）−相対密度（％）  …（１）
緻密電解質層１２としては、たとえば固体酸化物形燃料電池セルの電解質層として従来から用いられている公知のものを用いることができるが、なかでも下記の式（Ｉ）で表わされる金属酸化物の焼結体を主成分として含むことが好ましい。この場合には、複合基板１を用いて形成した固体酸化物形燃料電池セルを従来よりも低温で駆動させることができるとともに高い出力を有するものとすることができる傾向にある。なお、下記の式（Ｉ）において、Ａ１は、Ｂａ（バリウム）、Ｓｒ（ストロンチウム）およびＣａ（カルシウム）からなる群から選択される少なくとも１種のアルカリ土類金属を示している。また、Ｂ１は、Ｆｅ（鉄）、Ｃｏ（コバルト）およびＭｎ（マンガン）からなる群から選択される少なくとも１種の遷移金属を示している。
【００３５】
Ｌａ1-x1（Ａ１）x1Ｇａ1-y1-z1Ｍｇy1（Ｂ１）z1Ｏ3-d1（ただし、０≦ｘ１≦０．２、０．０５≦ｙ１≦０．２５、０≦ｚ１≦０．１、０．０５≦ｙ１＋ｚ１≦０．３、−０．０２５≦ｄ１≦０．２５）  …（Ｉ）
上記の式（Ｉ）において、１−ｘ１はＬａ（ランタン）の組成比を示し、ｘ１は上記のアルカリ土類金属Ａ１の組成比を示し、１−ｙ１−ｚ１はＧａ（ガリウム）の組成比を示し、ｙ１はＭｇ（マグネシウム）の組成比を示し、ｚ１は上記の遷移金属Ｂ１の組成比を示し、３−ｄ１はＯ（酸素）の組成比を示している。
【００３６】
ここで、上記の式（Ｉ）において、ｘ１が０≦ｘ１≦０．２の関係を満たす場合には、緻密電解質層１２が単一相となって不純物が生成しにくくなる傾向にある。
【００３７】
また、上記の式（Ｉ）において、ｙ１が０．０５≦ｙ１≦０．２５の関係を満たす場合には、緻密電解質層１２の導電率が向上するとともに、緻密電解質層１２が単一相となる傾向にある。
【００３８】
また、上記の式（Ｉ）において、ｚ１が０≦ｚ１≦０．１の関係を満たす場合には、緻密電解質層１２の電子輸率が高くなりすぎず、内部短絡が起こりにくくなる傾向にある。
【００３９】
また、上記の式（Ｉ）において、ｙ１＋ｚ１が０．０５≦ｙ１＋ｚ１≦０．３の関係を満たす場合には、緻密電解質層１２が単一相となる傾向にある。
【００４０】
また、上記の式（Ｉ）において、ｘ１、ｙ１およびｚ１がそれぞれ上記の関係を満たす場合には、ｄ１は−０．０２５≦ｄ１≦０．２５の関係を満たすことになる。
【００４１】
なお、緻密電解質層１２の材質としては、上記以外にも、たとえば、従来から公知のイットリア安定化ジルコニア（ＹＳＺ）等の電解質セラミックを用いることも可能である。
【００４２】
また、多孔電解質層１１としては、たとえば固体酸化物形燃料電池セルの電解質層として従来から用いられている公知のものを用いることができるが、なかでも下記の式（ＩＩ）で表わされる金属酸化物の焼結体を主成分として含むことが好ましい。この場合には、複合基板１を用いて形成した固体酸化物形燃料電池セルを従来よりも低温で駆動させることができるとともに高い出力を有するものとすることができる傾向にある。なお、下記の式（ＩＩ）において、Ａ２は、Ｂａ、ＳｒおよびＣａからなる群から選択される少なくとも１種のアルカリ土類金属を示している。また、Ｂ２は、Ｆｅ、ＣｏおよびＭｎからなる群から選択される少なくとも１種の遷移金属を示している。
【００４３】
Ｌａ1-x2（Ａ２）x2Ｇａ1-y2-z2Ｍｇy2（Ｂ２）z2Ｏ3-d2（ただし、０≦ｘ２≦０．２、０．０５≦ｙ２≦０．２５、０≦ｚ２≦０．１、０．０５≦ｙ２＋ｚ２≦０．３、−０．０２５≦ｄ２≦０．２５）  …（ＩＩ）
上記の式（ＩＩ）において、１−ｘ２はＬａの組成比を示し、ｘ２は上記のアルカリ土類金属Ａ２の組成比を示し、１−ｙ２−ｚ２はＧａの組成比を示し、ｙ２はＭｇの組成比を示し、ｚ２は上記の遷移金属Ｂ２の組成比を示し、３−ｄ２はＯの組成比を示している。
【００４４】
ここで、上記の式（ＩＩ）において、ｘ２が０≦ｘ２≦０．２の関係を満たす場合には、多孔電解質層１１が単一相となって不純物が生成しにくくなる傾向にある。
【００４５】
また、上記の式（ＩＩ）において、ｙ２が０．０５≦ｙ２≦０．２５の関係を満たす場合には、多孔電解質層１１の導電率が向上するとともに、多孔電解質層１１が単一相となる傾向にある。
【００４６】
また、上記の式（ＩＩ）において、ｚ２が０≦ｚ２≦０．１の関係を満たす場合には、多孔電解質層１１の電子輸率が高くなりすぎず、内部短絡が起こりにくくなる傾向にある。
【００４７】
また、上記の式（ＩＩ）において、ｙ２＋ｚ２が０．０５≦ｙ２＋ｚ２≦０．３の関係を満たす場合には、多孔電解質層１１が単一相となる傾向にある。
【００４８】
また、上記の式（ＩＩ）において、ｘ２、ｙ２およびｚ２がそれぞれ上記の関係を満たす場合には、ｄ２は−０．０２５≦ｄ２≦０．２５の関係を満たすことになる。
【００４９】
なお、多孔電解質層１１の材質としては、上記以外にも、たとえば、従来から公知のＹＳＺ等の電解質セラミックを用いることも可能である。
【００５０】
なお、多孔電解質層１１と緻密電解質層１２とは同一の材料を用いて形成されていてもよく、異なる材料を用いて形成されていてもよいが、多孔電解質層１１と緻密電解質層１２とは同一の材料を用いて形成されていることが好ましい。多孔電解質層１１と緻密電解質層１２とが同一の材料を用いて形成されている場合には、多孔電解質層１１と緻密電解質層１２との接合力が向上し、さらには高温で熱処理した場合でも多孔電解質層１１と緻密電解質層１２との間で化学反応が起こりにくく、変質しにくくなる利点がある。
【００５１】
ここで、多孔電解質層１１と緻密電解質層１２とが同一の材料を用いて形成されているとは、多孔電解質層１１を構成する主成分の組成と緻密電解質層１２を構成する主成分の組成とを対比して、これらの主成分の構成元素および構成元素の組成比がそれぞれ同一であることを意味しており、多孔電解質層１１と緻密電解質層１２との間で主成分以外の成分については同一であってもよく、異なっていてもよい。
【００５２】
多孔電解質層１１と緻密電解質層１２とが同一の材料を用いて形成されている場合としては、たとえば、緻密電解質層１２が上記の式（Ｉ）で表わされる金属酸化物の焼結体からなり、多孔電解質層１１が上記の式（ＩＩ）で表わされる金属酸化物の焼結体からなる場合に、Ａ１とＡ２とが同一元素のアルカリ土類金属元素を示し、Ｂ１とＢ２とが同一元素の遷移金属元素を示すとともに、ｘ１＝ｘ２、ｙ１＝ｙ２、ｚ１＝ｚ２およびｄ１＝ｄ２である場合が挙げられる。
【００５３】
図２に、図１に示す複合基板１を用いて作製した本発明の固体酸化物形燃料電池セルの一例の模式的な断面図を示す。図２に示す固体酸化物形燃料電池セル１０は、図１に示す複合基板１の多孔電解質層１１の内部に燃料極用材料を付着させることによって形成された燃料極１３を緻密電解質層１２の一方の表面に備えるとともに、緻密電解質層１２の他方の表面に空気極１４を備えた構成を有している。
【００５４】
ここで、燃料極１３を構成する燃料極用材料としては、たとえば固体酸化物形燃料電池セルの燃料極用材料として従来から用いられている公知のものを用いることができる。また、空気極１４としては、たとえば固体酸化物形燃料電池セルの空気極として従来から用いられている公知のものを用いることができる。
【００５５】
以下、図３（ａ）〜図３（ｄ）の模式的斜視図を参照して、図２に示す固体酸化物形燃料電池セル１０の製造方法の一例について説明する。まず、図３（ａ）に示すように、多孔電解質層形成用シート１１ａ上に緻密電解質層形成用シート１２ａを重ね合わせてシート積層体を形成する。
【００５６】
多孔電解質層形成用シート１１ａとしては、たとえば、図１に示す多孔電解質層１１を構成する金属酸化物の粉末とその粉末を結合するためのバインダと増孔剤を含むスラリーをシート状に成形したものなどを用いることができる。なお、増孔剤は空隙を形成するための材料であり、増孔剤としてはたとえばカーボンなどを用いることができる。
【００５７】
また、緻密電解質層形成用シート１２ａとしては、たとえば、緻密電解質層１２を構成する金属酸化物の粉末とその粉末を結合するためのバインダとを含むスラリーをシート状に成形したものなどを用いることができる。
【００５８】
ここで、多孔電解質層形成用シート１１ａは、高温で処理された粉末を、緻密電解質層形成用シート１２ａよりも多く含んでいることが好ましい。多孔電解質層形成用シート１１ａには空隙を形成するための増孔剤などが含まれており、単位体積当たりの粉末量が緻密電解質層形成用シート１２ａよりも小さくなることがあるため、何ら処理することなく、上記のシート積層体を同一の温度で焼成した場合には、多孔電解質層形成用シート１１ａの収縮量が緻密電解質層形成用シート１２ａの収縮量よりも大きくなって割れてしまうことがある。
【００５９】
図４（ａ）〜図４（ｄ）の模式的な拡大平面図に、金属酸化物の粉末の理想的な焼結過程を示す。ここで、まず、図４（ａ）に示す金属酸化物等の粉末４１は、たとえば図４（ｂ）に示すように粉末４１の接触面ができるだけ多くなるように再配列する。そして、図４（ｃ）に示すように、粉末４１の接触面同士が繋がってネック形成が進行し、最後に図４（ｄ）に示すように、ネック形成において発生した粉末４１間の空隙が塞がって焼結体４２が形成される。このような焼結過程においては、焼結の進行に伴って粉末４１間の空隙が少なくなっていくとともに、焼結過程の際の温度が高温になるにつれて焼結の進行が速くなる。
【００６０】
したがって、たとえば、緻密電解質層形成用シート１２ａに用いられる金属酸化物の粉末については何ら処理することなく、多孔電解質層形成用シート１１ａに用いられる金属酸化物の粉末の少なくとも一部を高温で処理して上記の焼結を進行させておくことによってシート積層体の焼成時における多孔電解質層形成用シート１１ａの収縮量を低減することができる。
【００６１】
したがって、多孔電解質層形成用シート１１ａに高温で処理された粉末を緻密電解質層形成用シート１２ａよりも多く含ませることによって、シート積層体の焼成時における多孔電解質層形成用シート１１ａと緻密電解質層形成用シート１２ａとの収縮量差を低減することができるため、その収縮量差に起因する割れの発生を有効に抑止することができる。
【００６２】
次に、図３（ａ）に示すシート積層体を焼成することによって、図３（ｂ）に示す構成の複合基板１を形成する。ここで、図３（ｂ）に示す複合基板１は、図１に示す複合基板１と同一の構成となっており、上記のシート積層体の焼成により、たとえば多孔電解質層形成用シート１１ａに含まれる金属酸化物の粉末が焼結して多孔電解質層１１が形成されるとともに、たとえば緻密電解質層形成用シート１２ａに含まれる金属酸化物の粉末が焼結して緻密電解質層１２が形成されて、多孔電解質層１１と緻密電解質層１２とが接合する。
【００６３】
ここで、上記のシート積層体の焼成は、たとえば１４００℃〜１５００℃の空気雰囲気にたとえば６時間〜１２時間シート積層体を曝すことによって実施することができる。
【００６４】
次に、上記のシート積層体の焼成により形成された多孔電解質層１１の内部に燃料極用材料を付着させることによって、図３（ｃ）に示すように、緻密電解質層１２の一方の表面に燃料極１３を形成する。ここで、燃料極１３は、たとえば、燃料極用材料を分散させたスラリーに多孔電解質層１１を浸漬させることによって、燃料極用材料を多孔電解質層１１の気孔から内部に導入して多孔電解質層１１の内部に付着させることにより形成することができる。
【００６５】
次に、図３（ｄ）に示すように、緻密電解質層１２の燃料極１３の形成側とは反対側の表面に空気極１４を形成することによって、固体酸化物形燃料電池セル１０が作製される。ここで、空気極１４は、たとえば、緻密電解質層１２の表面に従来から公知の空気極用材料を塗布した後に焼成することによって形成することができる。
【００６６】
なお、上記においては、燃料極用材料を多孔電解質層１１の内部に導入して燃料極１３を形成したが、本発明においては空気極用材料を多孔電解質層１１の内部に導入して空気極１４を形成するとともに、緻密電解質層１２の空気極１４の形成側とは反対側の表面に燃料極用材料を塗布した後に焼成することによって燃料極１３を形成してもよい。
【００６７】
すなわち、本発明の固体酸化物形燃料電池セル１０においては、上記の複合基板１の多孔電解質層１１側に燃料極１３を設置するとともに緻密電解質層１２側に空気極１４を設置した構成とすることもでき、上記の複合基板１の多孔電解質層１１側に空気極１４を設置するとともに緻密電解質層１２側に燃料極１３を設置した構成とすることもできる。
【００６８】
以上のようにして作製された本発明の固体酸化物形燃料電池セル１０は、上記の構成の本発明の複合基板１を用いて形成されていることから、緻密電解質層１２を薄く形成した場合でも緻密電解質層１２よりも厚い多孔電解質層１１で固体酸化物形燃料電池セル１０の強度を保つことができる。
【００６９】
また、本発明の固体酸化物形燃料電池セルは、多孔電解質層の内部に電極用材料（燃料極用材料、空気極用材料）を分散させて付着させるために電極反応活性が向上し、さらには電極（燃料極、空気極）を従来のように１３５０℃以上の高温で形成するのを抑止できるために電解質と電極用材料との反応を抑制できる。それゆえ、本発明の固体酸化物形燃料電池セルの特性が向上するものと考えられる。
【００７０】
さらに、たとえば、上記の複合基板１を用いて形成された固体酸化物形燃料電池セル１０の燃料極１３と、上記の複合基板１を用いて形成された他の固体酸化物形燃料電池セル１０の空気極１４とを電気的に接続すること等によって本発明の固体酸化物形燃料電池セル１０の複数が電気的に接続された構成の本発明の固体酸化物形燃料電池を作製することができる。本発明の固体酸化物形燃料電池には、特性が向上した本発明の固体酸化物形燃料電池セル１０が複数含まれており、特性の向上分を重畳的に組み合わせた特性が得られることから、従来の固体酸化物形燃料電池セルを用いて作製された固体酸化物形燃料電池と比較して大幅に特性を向上させることができる。
【００７１】
なお、本発明の固体酸化物形燃料電池において、固体酸化物形燃料電池セル１０の燃料極１３と、他の固体酸化物形燃料電池セル１０の空気極１４との電気的な接続は、たとえば、従来から公知のインターコネクタ等の導電性部材を用いて行なうことができるが、これに限定されないことは言うまでもなく、固体酸化物形燃料電池セル１０の燃料極１３と他の固体酸化物形燃料電池セル１０の空気極１４とが何らかの形で電気的に接続されていればよい。
【実施例】
【００７２】
（緻密電解質層形成用シートの作製）
Ｌａ0.9Ｓｒ0.1Ｇａ0.8Ｍｇ0.2Ｏ2.85の式で表わされる金属酸化物（以下、この式で表わされる組成の金属酸化物のことを「ＬＳＧＭ」という。）の粉末を一般的な固相反応法にて合成した。すなわち、まず、酸化ランタン（Ｌａ2Ｏ3）粉末、炭酸ストロンチウム（ＳｒＣＯ3）粉末、酸化ガリウム（Ｇａ2Ｏ3）粉末および酸化マグネシウム（ＭｇＯ）粉末をそれぞれ金属元素のモル比が９：１：８：２となるように秤量し、エタノールとともにボールミルに加えて２４時間湿式混合粉砕して混合物を得た。そして、その湿式混合粉砕後の混合物からエタノールを除去した後に、１２００℃で１０時間熱処理して反応させることによって上記の式で表わされる組成のＬＳＧＭ粉末を得た。
【００７３】
このＬＳＧＭ粉末の結晶構造をＸ線回折装置で確認したところ、ほとんどのＸ線回折ピークがＬＳＧＭの結晶構造に対応するＸ線回折ピークであったが、わずかにＬａＳｒＧａ3Ｏ7などの不純物に対応するＸ線回折ピークも含まれていた。
【００７４】
このＬＳＧＭ粉末２４０ｇに、分散剤としてマリアリム（日油株式会社製）を２．４ｇ、バインダーとしてポリビニルブチラール（ＰＶＢ、平均重合度７００）を２４ｇ、可塑剤としてフタル酸ジｎブチルを８．４ｇ、溶媒として７０．８ｇのｎ−ブタノールおよび７０．８ｇのトルエンをそれぞれ混練機に加え、その混練機にて攪拌および脱泡して、スラリーを作製した。
【００７５】
そして、上記のようにして作製したスラリーをドクターブレード装置に流し込んでシート状に成形した後、１６時間乾燥させることによって、緻密電解質層形成用シートを得た。
【００７６】
（多孔電解質層形成用シートの作製）
ＬＳＧＭ粉末を得るところまでは、上記の緻密電解質層形成用シートの作製と同様の工程を行なった。
【００７７】
次に、上記のようにして得られたＬＳＧＭ粉末をさらに１４５０℃で１０時間熱処理して焼結を進行させた。
【００７８】
そして、上記の焼結を進行させた後のＬＳＧＭ粉末１６０ｇに、増孔剤として活性炭（和光純薬工業株式会社製）を９０ｇ、分散剤としてマリアリム（日油株式会社製）を２．５ｇ、バインダーとしてポリビニルブチラール（ＰＶＢ、平均重合度７００）を２６ｇ、可塑剤としてフタル酸ジｎブチルを９ｇ、溶媒として７５．７５ｇのｎ−ブタノールおよび７５．７５ｇのトルエンをそれぞれ混練機に加え、その混練機にて攪拌および脱泡して、緻密電解質層シート形成用のスラリーを作製した。
【００７９】
その後は、上記の緻密電解質層形成用シートの作製と同様の工程を行なって、多孔電解質層形成用シートを得た。
【００８０】
（実施例１〜２の複合基板の作製）
上記の緻密電解質層形成用シートと多孔電解質層形成用シートとを重ね合わせた後に円柱状に切り抜いて得られたシート積層体を１４５０℃の空気雰囲気に６時間放置して焼成することによって、緻密電解質層形成用シートから緻密電解質層を形成し、多孔電解質層形成用シートから多孔電解質層を形成して、緻密電解質層と多孔電解質層とが接合した構成の実施例１の複合基板を作製した。
【００８１】
上記の緻密電解質層形成用シートと多孔電解質層形成用シートとを重ね合わせた後に円柱状に切り抜いて得られたシート積層体を１５００℃の空気雰囲気に６時間放置して焼成することによって、緻密電解質層形成用シートから緻密電解質層を形成し、多孔電解質層形成用シートから多孔電解質層を形成して、緻密電解質層と多孔電解質層とが接合した構成の実施例２の複合基板を作製した。
【００８２】
（実施例１〜２の複合基板の評価）
（ｉ）実施例１の複合基板
実施例１の複合基板の作製においては、上記の焼成前のシート積層体の円形状の表面の直径が平均で４１．３１ｍｍであったのに対し、上記の焼成後の実施例１の複合基板の円形状の表面の直径は平均で３５．９０ｍｍであった。したがって、実施例１の複合基板においては、円形状の表面の直径方向の平均の線収縮率は１３．１％であった。
【００８３】
また、実施例１の複合基板の作製においては、上記の焼成前のシート積層体の厚さが平均で１．２３２ｍｍであったのに対し、上記の焼成後の実施例１の複合基板の厚さは平均で０．８５０ｍｍであった。したがって、実施例１の複合基板においては、厚さ方向の平均の線収縮率は３１．０％であった。
【００８４】
また、透過型電子顕微鏡を用いて、実施例１の複合基板の積層構造を調査したところ、実施例１の複合基板の緻密電解質層は緻密な焼結体から構成されており、多孔電解質層は多孔の焼結体から構成されていることが確認された。
【００８５】
また、実施例１の複合基板について、上記の円形状の表面の直径と厚さとの測定結果により体積を計算するとともに実施例１の複合基板の質量を測定することによって、これらの体積と質量の値から実施例１の複合基板の密度を算出した。そして、算出した密度をＬＳＧＭの理論密度で割ることによって相対密度（％）を求め、その相対密度（％）を１００（％）から差し引くことによって、実施例１の複合基板の見かけ上の気孔率（％）を求めた。
【００８６】
この方法により求めた実施例１の複合基板の見かけ上の気孔率は７６．９％であった。実施例１の複合基板は緻密電解質層を有していることから、実施例１の複合基板の多孔電解質層は７６．９％よりもさらに気孔率が大きくなるものと考えられる。
【００８７】
したがって、このような実施例１の複合基板の多孔電解質層を、たとえば、電極用材料（燃料極用材料、空気極用材料）を含むスラリーに浸漬させることによって、良好なミクロ構造を有する電極（燃料極、空気極）を形成することができる。
【００８８】
（ｉｉ）実施例２の複合基板
実施例２の複合基板の作製においては、上記の焼成前のシート積層体の円形状の表面の直径が平均で４１．４５ｍｍであったのに対し、上記の焼成後の実施例２の複合基板の円形状の表面の直径は平均で３５．７５ｍｍであった。したがって、実施例２の複合基板においては、円形状の表面の直径方向の平均の線収縮率は１３．８％であった。
【００８９】
また、実施例２の複合基板の作製においては、上記の焼成前のシート積層体の厚さが平均で１．１３８ｍｍであったのに対し、上記の焼成後の実施例２の複合基板の厚さは平均で０．６８０ｍｍであった。したがって、実施例２の複合基板においては、厚さ方向の平均の線収縮率は４０．２％であった。
【００９０】
また、透過型電子顕微鏡を用いて、実施例１の複合基板の積層構造を調査したところ、実施例１の複合基板の緻密電解質層は緻密な焼結体から構成されており、多孔電解質層は多孔の焼結体から構成されていることが確認された。
【００９１】
また、実施例２の複合基板について、実施例１の複合基板と同様にして、実施例２の複合基板の見かけ上の気孔率（％）を求めたところ、その気孔率は８１．０％であった。実施例２の複合基板も緻密電解質層を有していることから、実施例２の複合基板の多孔電解質層は８１．０％よりもさらに気孔率（％）が大きくなるものと考えられる。
【００９２】
したがって、このような実施例２の複合基板の多孔電解質層を、たとえば、電極用材料（燃料極用材料、空気極用材料）を含むスラリーに浸漬させることによって、良好なミクロ構造を有する電極（燃料極、空気極）を形成することができる。
【００９３】
（実施例１〜２の複合基板への燃料極の作製）
実施例１〜２の複合基板の多孔電解質層を浸漬させるための燃料極形成用のスラリーを作製した。ここで、燃料極形成用のスラリーは、酸化ニッケル（ＮｉＯ）粉末とガドリニア添加セリア（ＧＤＣ）粉末とを質量比で８：２の割合で混合し、これらの粉末の混合物からなる燃料極用材料をその燃料極用材料の３倍量の有機溶剤に添加して作製した。
【００９４】
そして、上記のようにして作製した燃料極形成用のスラリーに実施例１〜２の複合基板の多孔電解質層を浸漬させた後に１２０℃で１時間加熱することによって有機溶剤を乾燥させた。そして、この実施例１〜２の複合基板の多孔電解質層の燃料極形成用のスラリーへの浸漬と有機溶剤との乾燥とを交互に３回繰り返すことによって、実施例１〜２の複合基板の多孔電解質層の内部に上記の燃料極用材料を付着させて燃料極を形成した。
【００９５】
その後、燃料極の形成後の複合基板を１２００℃の空気中で３時間熱処理し、その後７５０℃の水素雰囲気で１時間還元した後の複合基板のミクロ構造を走査型電子顕微鏡（ＳＥＭ）により観察した。
【００９６】
図５に燃料極形成前の実施例１の複合基板のＳＥＭ写真を示し、図６に燃料極形成後の実施例１の複合基板のＳＥＭ写真を示す。図５および図６に示すように、実施例１の複合基板の多孔電解質層の内部にはＮｉおよびＧＤＣが均一に分散して付着していることが確認された。
【００９７】
また、燃料極形成前の実施例２の複合基板のＳＥＭ写真は図５に示すものと同様であり、燃料極形成後の実施例２の複合基板のＳＥＭ写真は図６に示すものと同様であったため、実施例２の複合基板の多孔電解質層の内部にもＮｉおよびＧＤＣが均一に分散して付着していることが確認された。
【００９８】
したがって、実施例１〜２の複合基板を用いて形成された固体酸化物形燃料電池セルおよびこれらの固体酸化物形燃料電池セルの複数を電気的に接続した構成の固体酸化物形燃料電池は良好な発電特性を示すものと考えられる。
【００９９】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１００】
本発明によれば、緻密電解質層を薄く形成することができるとともに固体酸化物形燃料電池の特性も向上させることができる複合基板の製造方法およびその固体酸化物形燃料電池セルの製造方法を提供することができる。
【符号の説明】
【０１０１】
１，１１０  複合基板、１０，１００，１０１  固体酸化物形燃料電池セル、１１  多孔電解質層、１１ａ  多孔電解質層形成用シート、１２，１１２  緻密電解質層、１２ａ，１１２ａ  緻密電解質層形成用シート、１３，１１３  燃料極、１１３ａ  燃料極形成用シート、１４，１１４  空気極、４１  粉末、４２  焼結体。
【図１】
0005412534.tif 000002
【図２】
0005412534.tif 000003
【図３】
0005412534.tif 000004
【図４】
0005412534.tif 000005
【図７】
0005412534.tif 000006
【図８】
0005412534.tif 000007
【図９】
0005412534.tif 000008
【図１０】
0005412534.tif 000009
【図５】
0005412534.tif 000010
【図６】
0005412534.tif 000011